(57)【要約】【課題】本発明は、ペットの爪の引っかかりを抑制でき、かつペットが滑りにくい床材を提供することを課題とする。【解決手段】本発明は、無機充填剤と熱可塑性樹脂とを含有する樹脂表面層を含み、無機充填剤の平均粒子径は１５０〜５００μｍである床材に関する。本発明の床材は、室内ペットを飼育する住宅の床材として好適である。【選択図】図１
2016217094.tif 000002
【特許請求の範囲】
【請求項１】
無機充填剤と熱可塑性樹脂とを含有する樹脂表面層を含み、
前記無機充填剤の平均粒子径は１５０〜５００μｍである床材。
【請求項２】
前記無機充填剤の平均粒子径は２００μｍより大きく５００μｍ以下である請求項１に記載の床材。
【請求項３】
さらに裏面層を含み、
前記裏面層は、不織布又はゴム系樹脂から構成される請求項１又は２に記載の床材。
【請求項４】
さらに支持層を含み、
前記支持層は、熱可塑性樹脂を含み、
前記支持層が無機充填剤を含む場合は、前記支持層が含む無機充填剤の平均粒子径は、１５０μｍ未満である請求項１〜３のいずれか１項に記載の床材。
【請求項５】
前記熱可塑性樹脂は、オレフィン系樹脂、アクリル系樹脂及びスチレン系樹脂から選択される少なくとも１種である請求項１〜４のいずれか１項に記載の床材。
【請求項６】
前記無機充填剤のモース硬度が１〜５である請求項１〜５のいずれか１項に記載の床材。
【請求項７】
前記無機充填剤が炭酸カルシウムである請求項１〜６のいずれか１項に記載の床材。
【請求項８】
前記樹脂表面層に含まれる熱可塑性樹脂と、前記支持層に含まれる熱可塑性樹脂は同種の樹脂である請求項４〜７のいずれか１項に記載の床材。
【請求項９】
前記樹脂表面層の少なくとも一方の面の平均表面粗さは、５０〜５００μｍである請求項１〜８のいずれか１項に記載の床材。
【請求項１０】
前記樹脂表面層の平均厚みは、前記無機充填剤の平均粒子径よいも小さい請求項１〜９のいずれか１項に記載の床材。
【請求項１１】
前記支持層の厚みは２００μｍ以上である請求項４〜１０のいずれか１項に記載の床材。
【請求項１２】
前記支持層の無機充填剤の含有量は５０質量％以下である請求項４〜１１のいずれか１項に記載の床材。
【請求項１３】
室内ペットを飼育する住宅の床材として用いられる請求項１〜１２のいずれか１項に記載の床材。
【発明の詳細な説明】
【技術分野】
【０００１】
本発明は、床材に関する。具体的には、本発明は、住宅等における床材であって、特に室内ペットを飼育する住宅の床材に関する。
【背景技術】
【０００２】
従来、室内で飼育されるペットに対応した床材には、木製の床材が用いられていた。木製床材としては、無垢材が用いられることが多く、このような木製床材においては、ペットの爪に由来した傷がつきにくく、また万が一傷がついても目立たないという利点があった。また、無垢材のような木製床材は拭き掃除が容易であり、衛生面においても優れていた。
【０００３】
しかし、上記のような利点は、あくまで人間にとってのメンテナンス性を重視したものであって、ペットの居住快適性を考慮したものではない。室内で飼育されるペットにとっては、無垢材のような木製床材の表面は硬すぎ、ペットの足腰や爪などに悪影響を与えることがある。また、木製床材はペットのぎっくり腰の発症の原因となったり、Ｏ脚の原因になると考えられている。さらに、木製床材の上においては、走ったり、止まったりといったペットの動作が思い通りにならず、ペットにとって精神的な負担となる場合があった。
【０００４】
このような状況を解決するために、木製床材以外の床材の開発がなされている。例えば、特許文献１には、繊維層と、樹脂コーティング層を含むペット対応床材が開示されている。ここでは、床材の緩衝性を高めると共に、滑りやすさを低減することが提案されている。特許文献２には、熱可塑性樹脂と平均粒子径が１〜１５μｍの充填剤を含む防汚性床材が開示されている。ここでは、平均粒子径が小さい充填剤を用いることにより、研磨工程を省略でき、安価な床材を得ることができるとされている。また、平均粒子径が小さい充填剤を用いることにより、防汚性機能に加えて、ワックスの塗布性も向上させることができるとされている。また、特許文献３には、上層、樹脂シート層及び不織布層の３層構造を有する積層床材が開示されている。ここで、上層は、オレフィン系樹脂、その他共重合体及び無機充填剤を含み、樹脂シートは、オレフィン系樹脂と無機充填剤を含む。特許文献３では、環境保全の観点から、塩化ビニル系樹脂を使用せずに、オレフィン系樹脂を用いた積層床材を提供することを目的としている。
【先行技術文献】
【特許文献】
【０００５】
【特許文献１】特開２００３−１４３９９０号公報
【特許文献２】特開２００７−２５５０８９号公報
【特許文献３】特開２００１−１９２９８３号公報
【発明の概要】
【発明が解決しようとする課題】
【０００６】
上述したように、木製床材以外の床材として、様々な素材を用いた床材が開発されている。しかしながら、特許文献１に記載されたような床材においては、柔らかさや滑りにくさについては考慮されているが、繊維層に含まれる繊維にペットの爪が引っかかり、ペットが諸動作をスムーズに行うことができないという問題があった。また、特許文献２及び３に記載されたような床材は、室内飼育用のペットの歩行・走行性が十分に考慮されておらず、ペットが床材の上で滑りやすいということが本発明者らの検討により明らかとなった。
【０００７】
そこで本発明者らは、このような従来技術の課題を解決するために、ペットの爪の引っかかりや、歩行・走行時の躓きを抑制でき、かつペットが滑りにくい床材を提供することを目的として検討を進めた。すなわち、本発明は、ペットの歩行・走行適性を高めた床材を提供することを目的とする。
【課題を解決するための手段】
【０００８】
上記の課題を解決するために鋭意検討を行った結果、本発明者らは、床材を構成する樹脂表面層に、所定の粒子径を有する無機充填剤と、熱可塑性樹脂を含有させることにより、室内飼育用のペットの歩行・走行性等を向上させ得ることを見出した。
具体的に、本発明は、以下の構成を有する。
【０００９】
［１］無機充填剤と熱可塑性樹脂とを含有する樹脂表面層を含み、無機充填剤の平均粒子径は１５０〜５００μｍである床材。
［２］無機充填剤の平均粒子径は２００μｍより大きく５００μｍ以下である［１］に記載の床材。
［３］さらに裏面層を含み、裏面層は、不織布又はゴム系樹脂から構成される［１］又は［２］に記載の床材。
［４］さらに支持層を含み、支持層は、熱可塑性樹脂を含み、支持層が無機充填剤を含む場合は、支持層が含む無機充填剤の平均粒子径は、１５０μｍ未満である［１］〜［３］のいずれかに記載の床材。
［５］熱可塑性樹脂は、オレフィン系樹脂、アクリル系樹脂及びスチレン系樹脂から選択される少なくとも１種である［１］〜［４］のいずれかに記載の床材。
［６］無機充填剤のモース硬度が１〜５である［１］〜［５］のいずれかに記載の床材。
［７］無機充填剤が炭酸カルシウムである［１］〜［６］のいずれかに記載の床材。
［８］樹脂表面層に含まれる熱可塑性樹脂と、支持層に含まれる熱可塑性樹脂は同種の樹脂である［４］〜［７］のいずれかに記載の床材。
［９］樹脂表面層の少なくとも一方の面の平均表面粗さは、５０〜５００μｍである［１］〜［８］のいずれかに記載の床材。
［１０］樹脂表面層の平均厚みは、無機充填剤の平均粒子径よいも小さい［１］〜［９］のいずれかに記載の床材。
［１１］支持層の厚みは２００μｍ以上である［４］〜［１０］のいずれかに記載の床材。
［１２］支持層の無機充填剤の含有量は５０質量％以下である［４］〜［１１］のいずれかに記載の床材。
［１３］室内ペットを飼育する住宅の床材として用いられる［１］〜［１２］のいずれかに記載の床材。
【発明の効果】
【００１０】
本発明によれば、ペットの爪の引っかかりや、歩行・走行時の躓きを抑制でき、かつペットが滑りにくい床材を提供することができる。このような床材を、室内ペットを飼育している住宅等の床材として用いることにより、ペットの歩行・走行性等を向上させることができ、ペットの心身のストレスを軽減することができる。
【図面の簡単な説明】
【００１１】
【図１】図１は、本発明の床材の構成の一例を説明する概略断面図である。
【図２】図２は、樹脂表面層の構成の一例を説明する概略断面図である。
【発明を実施するための形態】
【００１２】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
【００１３】
（床材）
本発明は、無機充填剤と熱可塑性樹脂とを含有する樹脂表面層を含む床材に関する。ここで、樹脂表面層に含まれる無機充填剤の平均粒子径は１５０〜５００μｍである。本発明で用いる無機充填剤の平均粒子径は、従来使用されていた無機充填剤の平均粒子径よりも大きい。本発明では、樹脂表面層がこのような無機充填剤を含有しているため、ペットの爪が床材の表面に引っかかることを抑制することができ、歩行・走行時の躓きを抑制することができる。さらに、本発明では、上記のような無機充填剤を用いることにより、ペットが床材の上で滑ることを防ぐことができる。このように本発明の床材は、室内ペットを飼育する住宅の床材として好ましく用いることができ、特に、小型犬を飼育する住宅の床材として好ましく用いることができる。すなわち、本発明の床材はペット対応床材又は小型犬対応床材と呼ぶこともできる。
【００１４】
また、本発明の床材は、上記構成の樹脂表面層を有するため、耐汚染性に優れている。なお、本明細書における耐汚染性とは、汚れの蓄積が抑制されていることと、汚れが付着した際の拭き取り容易性の少なくともいずれかに優れていることをいう。特に、室内ペットを飼育する住宅においては、ペットの排泄物等の汚れが一般の住宅よりも多く、排泄物の拭き取り容易性の向上は、衛生面においても重要である。
また、本発明の床材は強度にも優れており、ペットと共に長期間に亘り生活をした場合であっても破損等が生じることが抑制されている。
【００１５】
図１は、本発明の床材の構成を説明する概略断面図である。図１に示されているように、本発明の床材１０は、無機充填剤２０を含有した樹脂表面層１２を含む。本発明の床材１０は、図１（ａ）に示されているように樹脂表面層１２のみから構成されていてもよいが、図１（ｂ）に示されているように樹脂表面層１２に加えて他の層を有していることが好ましい。他の層としては、後述する支持層１４及び裏面層１６から選択される少なくともいずれかを挙げることができる。なお、本発明の床材１０は、支持層１４及び裏面層１６以外の層を含んでいてもよい。このように、本発明の床材１０は積層床材とすることもできる。
【００１６】
（樹脂表面層）
図１に示されているように、樹脂表面層１２は、少なくとも一方の表面が平坦ではない点に特徴がある。すなわち、樹脂表面層１２は、平均粒子径が１５０〜５００μｍの無機充填剤を含むことによって、表面が凹凸構造を有していることが好ましい。具体的には、樹脂表面層１２の少なくとも一方の面の平均表面粗さ（Ｒａ）は、５０〜５００μｍであることが好ましく、１００〜４００μｍであることがより好ましく、１５０〜３５０μｍであることがさらに好ましい。樹脂表面層１２の少なくとも一方の面の平均表面粗さ（Ｒａ）を上記範囲内とすることにより、床材の上を歩行・走行するペットの爪等が床材の表面に引っかかることで躓きを起こすことを抑制することができ、かつペットが滑ることを抑制することができる。
【００１７】
ここで、樹脂表面層１２の平均表面粗さ（Ｒａ）は、例えば、樹脂表面層１２の表面を、２次元表面粗さ計を用いて測定することができる。具体的には、小坂研究所社製の表面粗さ計、ＳＥ−３Ｃを用いて測定することができる。樹脂表面層１２の平均表面粗さ（Ｒａ）は、樹脂表面層１２の表面であって、凹凸構造を有している表面を、ダイヤモンド針を有する接触式検知器にて測定し、ＪＩＳ  Ｂ０６０１記載の下記式により算出した値である。
【００１８】
【数１】
2016217094.tif 000003
【００１９】
ここで、上記式中において、Ｒａは平均表面粗さを表し、ｌは、粗さ曲線からその平均線（中心線）の方向の測定長さを表す。Ｒａは、この測定長さ分抜き取られた部分の平均線（中心線）の方向にｘ軸を、縦倍率の方向にｙ軸をとった場合の粗さ曲線をｙ＝ｆ（ｘ）とした時に、上記式で求められる。なお、Ｒａの単位は、μｍである。
【００２０】
樹脂表面層１２の少なくとも一方の面の平均表面粗さ（Ｒａ）を上記範囲とするためには、図１に示されているように、無機充填剤２０が樹脂表面層１２の少なくとも一方の面側に偏在するように含有させてもよい。もしくは、無機充填剤２０の添加量を調節することによって、少なくとも一部の無機充填剤２０が表面の凹凸構造を形成するように存在させてもよい。
また、図２に示されているように、無機充填剤２０の平均粒子径より、樹脂表面層１２の平均厚みを小さくしてもよい。図２においては、樹脂表面層１２の平均厚みをＰ、無機充填剤２０の平均粒子径をＱとしている。本発明では、Ｐ＜Ｑとすることにより、樹脂表面層１２の少なくとも一方の面の平均表面粗さ（Ｒａ）を所望の範囲とすることができる。Ｑ／Ｐは、１．０５以上であることが好ましく、１．１以上であることがより好ましく、１．２以上であることがさらに好ましい。また、Ｑ／Ｐは、２以下であることが好ましく、１．８以下であることがより好ましく、１．５以下であることがさらに好ましい。これにより、床材の上を歩行・走行するペットの爪等が床材の表面に引っかかることで躓きを起こすことを抑制することができ、かつペットが滑ることを抑制することができる。その結果、ペットの居住快適性を高めることができる。
【００２１】
本発明では、樹脂表面層の平均表面粗さ（Ｒａ）を上記範囲内とすることにより、耐汚染性を高めることができる。図１に示されているように、樹脂表面層は無機充填剤の形状に由来した凹凸構造を有している。このような凹凸構造においては角部の形成が少なく、樹脂表面層の凹凸構造の隙間等に汚れが蓄積することを防ぐことができる。また、樹脂表面層を構成する熱可塑性樹脂を後述するような樹脂種とすることによっても耐汚染性を高めることができる。
【００２２】
樹脂表面層１２の平均厚みは、１００〜１０００μｍであることが好ましく、１５０〜８００μｍであることがより好ましく、１５０〜６００μｍであることがさらに好ましい。なお、樹脂表面層１２の平均厚みが無機充填剤２０の平均粒子径よりも大きい場合は、無機充填剤２０を樹脂表面層１２のいずれか一方の面側に偏在させたり、無機充填剤２０の添加量を増やすことが好ましい。
【００２３】
＜無機充填剤＞
本発明で用いられる無機充填剤の平均粒子径は、１５０〜５００μｍであればよい。無機充填剤の平均粒子径は、２００μｍより大きく５００μｍ以下であることが好ましく、２５０〜４５０μｍであることがより好ましく、２５０〜４００μｍであることがさらに好ましく、２５０〜３５０μｍであることが特に好ましい。無機充填剤の平均粒子径を上記範囲内とすることにより、床材の上を歩行・走行するペットの爪等が床材の表面に引っかかることを抑制でき、ペットが躓きを起こすことを抑制することができる。加えて、ペットが床材上で滑ることを抑制できる。このように、ペットの躓きや滑りを抑制することによって、ペットの膝関節等にかかる負担を抑制することができる。なお、無機充填剤の平均粒子径が１５０μｍ未満であると、ペットの滑りやすさが増大し、５００μｍを超えると、過度の爪の引っかかりがあり、ペットが躓きやすくなる。
【００２４】
無機充填剤の平均粒子径は一次粒子経である。ここで、本明細書における無機充填剤の平均粒子径は、顔料粒径測定レーザー回折法を用いて測定した値であり、累積体積が５０％に相当する粒径である。顔料粒径測定レーザー回折法を用いた平均粒子径の測定は、例えば、日機装社製のマイクロトラックＨＲＡＸ−１００を使用することができる。
なお、日機装社製のマイクロトラックＨＲＡＸ−１００が入手不可能または測定不可能な場合、順に、島津製作所社製ＳＡＬＤ−２３００、堀場製作所社製ＬＡ−９２０を用いて測定することが可能である。
【００２５】
無機充填剤は、有機充填剤と比較して、強度および耐熱性を高めることができるため、好ましく用いられる。本発明で用いられる無機充填剤のモース硬度は０．５〜７であることが好ましく、１〜５であることがより好ましく、２〜５であることがさらに好ましく、２〜４であることが特に好ましい。無機充填剤のモース硬度を上記範囲内とすることにより、ペットの爪に傷がつくことを抑制しつつも、歩行・走行時に適度な引っかかりを与えることができるため、ペットが滑ることを抑制することができる。さらに、無機充填剤のモース硬度を上記範囲内とすることにより、樹脂表面層の強度を高めることもできる。
ここで、モース硬度とは、無機充填剤の硬さを表す尺度である。具体的には、滑石からダイヤモンドまで、１〜１０までの１０段階の基本となる鉱物により、対象となる無機充填剤の硬さを測定する。測定はモース硬度計を用いることができ、対象となる無機充填剤と、基本となる鉱物を引っかきあわせ、傷のつき方を観察することによって無機充填剤の硬さを測ることができる。本明細書におけるモース硬度としては、東京サイエンス社製のモース硬度計を用いて測定した値を採用することができる。
【００２６】
本発明で用いることができる無機充填剤としては、例えば、炭酸カルシウム、炭酸マグネシウム、炭酸バリウムなどの炭酸塩、硫酸カルシウム、硫酸マグネシウム、硫酸バリウムなどの硫酸塩、塩化ナトリウム、塩化カルシウム、塩化マグネシウムなどの塩化物、酸化カルシウム、酸化マグネシウム、酸化亜鉛、酸化チタン、シリカ、酸化クロムなどの酸化物のほか、黒鉛、タルク、クレー、マイカなどのケイ酸塩等を挙げることができる。中でも、無機充填剤は、炭酸カルシウム、硫酸カルシウム、酸化マグネシウム、黒鉛及び酸化クロムから選択されるいずれか１種を含むことが好ましく、炭酸カルシウム及び酸化マグネシウムから選択されるいずれか１種を含むことがより好ましい。なお、炭酸カルシウムは、安価で、かつ適度な硬さを有しているため、特に好ましく用いられる。このような無機充填剤を用いることにより、ペットの爪を傷つけない一方で、歩行・走行時等に適度な引っかかりを与えることができるため、ペットが床材上で滑ることを抑制することができる。
【００２７】
＜熱可塑性樹脂＞
樹脂表面層は、熱可塑性樹脂を含む。熱可塑性樹脂としては、ポリエチレンテレフタレート等のポリエステル、ポリエチレンやポリプロピレン等のオレフィン系樹脂、スチレン−ブタジエンブロック共重合体等のスチレン系樹脂、シリコーン系樹脂、フッ素系樹脂、ＡＢＳ樹脂、アクリル系樹脂、ポリアミド、ポリサルホン、ポリエーテルサルホン、ポリカーボネートなどの樹脂が挙げられる。中でも、熱可塑性樹脂は、オレフィン系樹脂又はアクリル系樹脂であることが好ましく、オレフィン系樹脂であることがより好ましい。オレフィン系樹脂を樹脂表面層に含有させることで、ペット対応の床材表層に要求される耐汚染性及び耐傷性を向上させることができる。さらに、オレフィン系樹脂は、柔軟性に優れ、床材の上を歩行・走行するペット等の足腰にかかる負担を軽減することができる。また、ペット等の爪に傷がつくことを抑制することもできる。なお、樹脂表面層は、複数種の熱可塑性樹脂を含んでいてもよく、例えば、上述した樹脂を組み合わせて用いることもできる。
【００２８】
樹脂表面層には、塩化ビニル系樹脂が実質的に含まれないことが好ましい。ここで、実質的に含まれない状態とは、樹脂表面層の全質量に対し、塩化ビニル系樹脂の含有量が５質量％未満であることをいう。樹脂表面層が塩化ビニル系樹脂を実質的に含まないことにより、焼却した場合であっても強酸である塩化水素ガスの発生がなく、環境への負荷を軽減することができる。
【００２９】
樹脂表面層に含まれる熱可塑性樹脂のガラス転移温度は、１００〜４００℃が好ましい。ガラス転移温度を上記範囲内とすることにより、床材の上を歩行・走行するペットの爪等が床材の表面に引っかかることで躓きを起こすことを抑制することができ、かつペットが滑ることを抑制できる。すなわち、ペットの歩行・走行性を向上させることができる。
【００３０】
＜その他の成分＞
樹脂表面層には、熱可塑性樹脂と無機充填剤以外に他の成分を含有させてもよい。例えば、熱可塑性樹脂と無機充填剤を混合溶融した際に無機充填剤の分散性を向上させる目的で、可塑剤を含有させてもよい。可塑剤としては、エステル化合物、アミド化合物、側鎖を有する炭化水素重合体、シリコーンオイル、鉱油、ワックス類からなる群から選ばれる少なくとも１種の化合物を挙げることができる。
【００３１】
また、樹脂表面層の表面には、耐汚染性および耐傷性等を付与する目的で、紫外線硬化型樹脂塗料（ＵＶ塗料）、エマルジョン型樹脂塗料、水性樹脂塗料等の塗膜処理を行ってもよい。
【００３２】
＜配合量＞
熱可塑性樹脂と無機充填剤の配合比としては、熱可塑性樹脂１００質量部に対して無機充填剤を５０〜２００質量部とすることが好ましい。熱可塑性樹脂１００質量部に対する無機充填剤の配合量は、５０〜１５０質量部であることがより好ましく、６０〜１００質量部であることがさらに好ましい。熱可塑性樹脂と無機充填剤の配合比を上記範囲内とすることにより、床材の上を歩行・走行するペットの爪等が床材の表面に引っかかることで躓きを起こすことを抑制することができ、かつペットが滑ることを抑制できる。すなわち、ペットの歩行・走行性を向上させることができる。また、熱可塑性樹脂と無機充填剤の配合比を上記範囲内とすることにより、樹脂表面層全体の強度を保つことができる。
【００３３】
（支持層）
本発明の床材は、さらに支持層を含むことが好ましい。図１（ｂ）に示されているように、本発明の床材１０が多層構造を有する場合、支持層１４が設けられることが好ましい。支持層１４は、上述した樹脂表面層１２を支持する層であることが好ましく、樹脂表面層１２の一方の面側であって、凹凸構造を有さない面側に積層される層であることが好ましい。また、支持層１４は、床材１０の全体の強度を高め、さらに床材１０の緩衝性を高める働きをする。
【００３４】
支持層は、熱可塑性樹脂を含む。熱可塑性樹脂としては、ポリエチレンテレフタレート等のポリエステル、ポリエチレンやポリプロピレン等のオレフィン系樹脂、スチレン−ブタジエンブロック共重合体等のスチレン系樹脂、シリコーン系樹脂、フッ素系樹脂、ＡＢＳ樹脂、アクリル系樹脂、ポリアミド、ポリサルホン、ポリエーテルサルホン、ポリカーボネートなどの樹脂が挙げられる。中でも、熱可塑性樹脂は、オレフィン系樹脂、アクリル系樹脂及びスチレン系樹脂から選択される少なくとも１種であることが好ましく、オレフィン系樹脂又はアクリル系樹脂であることがより好ましく、オレフィン系樹脂であることがさらに好ましい。なお、支持層は、複数種の熱可塑性樹脂を含んでいてもよく、例えば、上述した樹脂を組み合わせて用いることもできる。
【００３５】
支持層は無機充填剤を実質的に含まない層であってもよいが、難燃性を高めるために無機充填剤を含有してもよい。支持層が無機充填剤を含む場合は、支持層が含む無機充填剤の平均粒子径は、１５０μｍ未満である。無機充填剤の種類としては、上述した無機充填剤と同様のものを挙げることができる。
【００３６】
支持層が無機充填剤を含む場合は、無機充填剤の含有量は、支持層の全質量に対して、５０質量％以下であることが好ましく、１０質量％以下であることがより好ましく、５質量％以下であることがさらに好ましい。支持層に含まれる無機充填剤の量を上記範囲とすることにより、支持層の強度を維持することができる。
【００３７】
支持層に含まれる熱可塑性樹脂と、樹脂表面層に含まれる熱可塑性樹脂は、同種であることが好ましい。例えば、樹脂表面層がオレフィン系樹脂を含有する場合、支持層もオレフィン系樹脂を含有することが好ましい。なお、支持層及び樹脂表面層がそれぞれ複数種の樹脂を含有する場合は、複数種の樹脂のうち少なくとも１種が同種であればよい。このように支持層と樹脂表面層に含まれる熱可塑性樹脂種を統一することにより、支持層と樹脂表面層の接着性を高めることができる。
【００３８】
支持層には、塩化ビニル系樹脂が実質的に含まれないことが好ましい。ここで、実質的に含まれない状態とは、支持層の全質量に対し、塩化ビニル系樹脂の含有量が５質量％未満であることをいう。支持層が塩化ビニル系樹脂を実質的に含まないことにより、焼却した場合であっても強酸である塩化水素ガスの発生がなく、環境への負荷を軽減することができる。
【００３９】
支持層に含まれる熱可塑性樹脂のガラス転移温度は、１００〜４００℃が好ましい。ガラス転移温度を上記範囲内とすることにより、床材の上を歩行・走行するペットの爪等が床材の表面に引っかかることで躓きを起こすことを抑制することができ、かつペットが滑ることを抑制できる。すなわち、ペットの歩行・走行性を向上させることができる。
【００４０】
支持層の厚みは２００μｍ以上であることが好ましく、５００μｍ以上であることがより好ましく、７５０μｍ以上であることがさらに好ましい。また、支持層の厚みの上限は、５０００μｍであることが好ましい。支持層の厚みを上記範囲とすることにより、本発明の床材は優れた強度と緩衝性を発揮することができる。
【００４１】
（裏面層）
本発明の床材は、さらに裏面層を含むことが好ましい。図１（ｂ）に示されているように、本発明の床材１０が多層構造を有する場合、裏面層１６が設けられることが好ましい。裏面層１６は、支持層１４の一方の面側であって、樹脂表面層１２が積層された面とは反対側に積層される。すなわち、本発明の床材１０は積層床材であることが好ましく、床底面から順に、裏面層１６、支持層１４、樹脂表面層１２をこの順で積層した床材であることが好ましい。裏面層１６は、床材１０と床底面の間の滑りを抑制することができる。すなわち、裏面層１６は床材１０が床底面からずれることを抑制することができる。また、本発明の床材１０は上記のような積層構造を有しているため、強度にも優れており、ペットと共に長期間に亘り生活をした場合であっても破損等が生じることが抑制されている。
【００４２】
裏面層としては、エチレン酢酸ビニルを含有する不織布又はゴム系樹脂から構成されることが好ましい。ゴム系樹脂から構成される裏面層としては、合成ゴムシート、天然ゴムシート等を挙げることができる。
【００４３】
裏面層の厚みは２００μｍ以上であることが好ましく、５００μｍ以上であることがより好ましく、７５０μｍ以上であることがさらに好ましい。また、裏面層の厚みの上限は、５０００μｍであることが好ましい。裏面層の厚みを上記範囲とすることにより、本発明の床材は優れた強度を発揮することができ、十分な滑り防止効果を発揮することができる。
【００４４】
（床材の製造方法）
本発明の床材の製造方法としては、裏面層、支持層及び樹脂表面層をそれぞれ形成した後に、各々の層を積層する方法や、少なくとも２層を共押し出しするなどして積層する方法が挙げられる。中でも、本発明の床材の製造工程は、裏面層と支持層を積層して２層積層シートを形成する工程と、２層積層シートの支持層側に樹脂表面層を塗工する工程を有することが好ましい。
【００４５】
２層積層シートを形成する工程では、裏面層と支持層を押出機によりラミネートして、積層することが好ましい。なお、２層積層シートを形成する工程では、裏面層と支持層を各々形成した後に接着剤等で接着して２層積層シートを形成してもよい。このような２層積層シートは巻き取って保管しておくこともできる。
【００４６】
樹脂表面層を塗工する工程では、上記の工程で得られた２層積層シートの支持層上に無機充填剤を含有する熱可塑性樹脂チップを塗布する。このような塗布工程は、樹脂チップのコーティングあるいは散布により行われる。その後、樹脂チップを塗布した積層シートを１２０〜２００℃の温度条件にて加熱・焼結し、加圧一体化して積層構造体とする。
このようにして、本発明の床材が製造される。床材は、巻き取って保管しておくことができ、本発明の床材は、ロール状に巻き取られた床材であってもよい。
【００４７】
（床材の用途）
本発明の床材は、上記構成を有しているため、床材の上を歩行・走行するペットの爪等が床材の表面に引っかかることで躓きを起こすことを抑制することができ、かつペットが床材の上で滑ることを抑制することができる。このように本発明の床材は、室内ペットを飼育する住宅の床材として好ましく用いることができ、特に、小型犬を飼育する住宅の床材として好ましく用いることができる。
また、汚れがつきにくく、水に濡れても劣化しにくい為、ペット対応床材以外の用途として、浴槽やベランダ、自動車等の床材に用いることもできる。
【実施例】
【００４８】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００４９】
（実施例１）
＜支持層と裏面層からなる２層積層シートの製造＞
裏面層には、厚さ１０００μｍのエチレン酢酸ビニルを含有する不織布を用いた。この不織布の上にオレフィン系樹脂（日本ゼオン社製、ＺＥＯＮＯＲ １４１０Ｒ（ガラス転移温度１３６℃））を、押し出しラミネート機を用いて積層し、支持層を形成した。支持層は、平均の厚さが１０００μｍになるように設けた。このようにして、支持層と裏面層からなる２層積層シートを得た。
【００５０】
＜３層積層床材の製造＞
オレフィン系樹脂（日本ゼオン社製、ＺＥＯＮＯＲ １４１０Ｒ（ガラス転移温度１３６℃））１００質量部に対して、無機充填剤（平均粒子径３００μｍ、モース硬度３．０の炭酸カルシウム）を８０質量部混合した。これを、ペレダイザーによりペレットとして造粒し、さらに粉砕し、平均粒子径５００μｍの樹脂チップを得た。
上記の支持層と裏面層からなる２層積層シート上に上記樹脂チップを均一に塗布した。
次いで、加熱温度１６０℃により加熱・焼結し、樹脂表面層を形成した。なお、上記樹脂チップは、樹脂表面層の平均の厚さが５００μｍとなるように塗布した。このようにして、実施例１の３層積層床材を得た。
【００５１】
（実施例２）
実施例１の樹脂表面層の無機充填剤を、平均粒子径１８０μｍ、モース硬度３．０の炭酸カルシウムへ変更した以外は実施例１と同様にして３層積層床材を得た。
【００５２】
（実施例３）
実施例１の樹脂表面層の無機充填剤を、平均粒子径４００μｍ、モース硬度３．０の炭酸カルシウムへ変更した以外は実施例１と同様にして３層積層床材を得た。
【００５３】
（実施例４）
実施例１の樹脂表面層の無機充填剤を、平均粒子径３００μｍ、モース硬度２．０の硫酸カルシウムへ変更した以外は実施例１と同様にして３層積層床材を得た。
【００５４】
（実施例５）
実施例１の樹脂表面層の無機充填剤を、平均粒子径３００μｍ、モース硬度４．０の酸化マグネシウムへ変更した以外は実施例１と同様にして３層積層床材を得た。
【００５５】
（実施例６）
実施例１の樹脂表面層の無機充填剤を、平均粒子径３００μｍ、モース硬度０．８の黒鉛へ変更した以外は実施例１と同様にして３層積層床材を得た。
【００５６】
（実施例７）
実施例１の樹脂表面層の無機充填剤を、平均粒子径３００μｍ、モース硬度６．５の２酸化クロムへ変更した以外は実施例１と同様にして３層積層床材を得た。
【００５７】
（実施例８）
実施例１の裏面層の不織布を、厚さ５００μｍの天然ゴムシートに変更した以外は実施例１と同様にして３層積層床材を得た。
【００５８】
（実施例９）
実施例１のオレフィン系樹脂をポリスチレン（旭化成（株）製、"スタイロン"６６６）に変更した以外は実施例１と同様にして３層積層床材を得た。
【００５９】
（実施例１０）
実施例１のオレフィン系樹脂をアクリル系樹脂に変更した以外は実施例１と同様にして３層積層床材を得た。
【００６０】
（実施例１１）
＜樹脂積層床材の製造＞
オレフィン系樹脂（日本ゼオン社製、ＺＥＯＮＯＲ １４１０Ｒ（ガラス転移温度１３６℃）］１００質量部に対して、無機充填剤（平均粒子径３００μｍ、モース硬度３．０の炭酸カルシウム）を８０質量部混合した。これを、ペレダイザーによりペレットとして造粒し、さらに粉砕し、平均粒子径５００μｍの樹脂チップを得た。
厚さ２００μｍのポリオレフィンシート（アキレス社製、ＰＯＶＩＣ-Ｔカラー白）の上に上記樹脂チップを均一に塗布した。次いで、加熱温度１６０℃により加熱・焼結し、樹脂表面層を形成した。なお、上記樹脂チップは、樹脂表面層の平均の厚さが５００μｍｍｍとなるように塗布した。このようにして、実施例１１の２層積層床材を得た。
【００６１】
（比較例１）
＜支持層と裏面層からなる２層積層シートの製造＞
裏面層には、厚さ１０００μｍの不織布を用いた。この不織布の上にオレフィン系樹脂（日本ゼオン社製、ＺＥＯＮＯＲ １４１０Ｒ（ガラス転移温度１３６℃））を、押し出しラミネート機を用いて積層し、支持層を形成した。支持層は、平均の厚さが１０００μｍになるように設けた。このようにして、支持層と裏面層からなる２層積層シートを得た。
【００６２】
＜３層積層床材の製造＞
オレフィン系樹脂（日本ゼオン社製、ＺＥＯＮＯＲ １４１０Ｒ（ガラス転移温度１３６℃））１００質量部をペレダイザーによりペレットとして造粒し、さらに粉砕し、平均粒子径５００μｍの樹脂チップを得た。
上記の支持層と裏面層からなる２層積層シート上に上記樹脂チップを均一に塗布した。次いで、加熱温度１６０℃により加熱・焼結し、樹脂表面層を形成した。なお、上記樹脂チップは、樹脂表面層の平均の厚さが５００μｍｍｍとなるように塗布した。このようにして、比較例１の３層積層床材を得た。
【００６３】
（比較例２）
実施例１の樹脂表面層の無機充填剤を、平均粒子径１００μｍ、モース硬度３．０の炭酸カルシウムへ変更した以外は実施例１と同様にして３層積層床材を得た。
【００６４】
（比較例３）
実施例１の樹脂表面層の無機充填剤を、平均粒子径７００μｍ、モース硬度３．０の炭酸カルシウムへ変更した以外は実施例１と同様にして３層積層床材を得た。
【００６５】
（評価）
各実施例及び比較例で得た床材について、以下に示す方法により評価を行った。得られた結果を表１に示す。
【００６６】
＜ペット歩行・走行適性／滑り＞
各実施例及び比較例で得た床材を１０ｍ×１０ｍの面積に敷き、周囲を柵で囲い、床材上にトイプードル２匹、マルチーズ２匹、ミニチュアダックスフンド２匹、チワワ２匹、ヨークシャテリア２匹を放った。これらの犬を１時間観察し、歩行・走行時の滑りの回数をカウントし評価した。
（評価基準）
５：１０匹とも滑りが全くない。
４：総計１０回未満の滑りがある。
３：総計１０回以上、２０回未満の滑りがある。
２：総計２０回以上、３０回未満の滑りがある。
１：総計３０回以上の滑りがある。
なお、評価が３以上のものが、実用上問題がなく好ましい。
【００６７】
＜ペット歩行・走行適性／引っかかり、躓き＞
各実施例及び比較例で得た床材を１０ｍ×１０ｍの面積に敷き、周囲を柵で囲い、床材上にトイプードル２匹、マルチーズ２匹、ミニチュアダックスフンド２匹、チワワ２匹、ヨークシャテリア２匹を放った。これらの犬を１時間観察し、歩行・走行時の引っかかり及び躓きの回数をカウントし評価した。
（評価基準）
５：１０匹とも引っかかり及び躓きが全くない。
４：総計１０回未満の引っかかり、躓きの何れかがある。
３：総計１０回以上、２０回未満の引っかかり、躓きの何れかがある。
２：総計２０回以上、３０回未満の引っかかり、躓きの何れかがある。
１：総計３０回以上の引っかかり、躓きの何れかがある。
なお、評価が３以上のものが、実用上問題がなく好ましい。
【００６８】
＜耐汚染性＞
各実施例及び比較例で得た床材の上にパーカー社万年筆用ＱＵＩＮＫ赤インクを１００ｍｌ振りまき、１分間後にウエスでふき取った後、汚れの状態を目視評価した。
（評価基準）
５：汚れが全くなく、１０倍率ルーペを用いても汚れを確認できない。
４：汚れが肉眼では確認できないが、１０倍率ルーペで辛うじて確認できる。
３：汚れが肉眼で確認でき、汚れが若干ある。
２：汚れが肉眼で確認でき、汚れがある。
１：汚れが肉眼で確認でき、汚れが顕著にある。
なお、評価が３以上のものが、耐汚染性に優れ、実用上問題がない。
【００６９】
＜シート自体の滑り＞
各実施例及び比較例で得た床材を１０ｍ×１０ｍの面積に敷き、周囲を柵で囲い、床材上にトイプードル２匹、マルチーズ２匹、ミニチュアダックスフンド２匹、チワワ２匹、ヨークシャテリア２匹を放った。これらの犬を１時間放った状態で、シート自体の滑り（シート自体のズレ）の回数をカウントし評価した。
（評価基準）
Ａ：シート自体の滑りが全くない。
Ｂ：総計１０回未満のシート自体の滑りがある。
Ｃ：総計１０回以上シート自体の滑りがある。
なお、評価がＢ以上のものが、実用上問題がない。
【００７０】
＜表面平均粗さ＞
小坂研究所社製の表面粗さ計（ＳＥ−３Ｃ）を用いて、床材の樹脂表面層側の平均表面粗さ（Ｒａ）を測定した。平均表面粗さ（Ｒａ）は、ＪＩＳ  Ｂ０６０１記載の式により算出した。
【００７１】
【表１】
2016217094.tif 000004
【００７２】
表１の結果から明らかなように、実施例１〜１１の床材は、ペット歩行・走行時の滑りが抑制されており、ペットの躓きや引っかかりも抑制されている。また、裏面層を有する実施例１〜１０の床材においては、床材自体の滑り（ズレ）が抑制されている。一方、比較例の床材は、ペット歩行・走行時に滑り、又は躓きや引っかかりが発生しており、滑りの抑制と、躓きや引っかかりの抑制が両立されていない。また、実施例１〜１１の床材は優れた耐汚染性を有している。
【符号の説明】
【００７３】
１０    床材
１２    樹脂表面層
１４    支持層
１６    裏面層
２０    無機充填剤
Ｐ      樹脂表面層の平均厚み
Ｑ      無機充填剤の平均粒子径
【図１】
2016217094.tif 000005
【図２】
2016217094.tif 000006